(57)【要約】【課題】紫外線の少ない夜間や暗室環境において、広い視野角で情報表示体の視認性を向上し、昼間等の紫外線の多い明室環境で、十分な遮光効果を発揮して情報表示体の視認性を向上し得る視野角制御遮光フィルムを提供する。  【解決手段】ルーバー層１０と、ルーバー層１０の片面に接着された透明保護層１４と、ルーバー層１０の他方の面に形成された粘着層１５とを備え、ルーバー層１０、透明保護層１４及び粘着層１５は、それぞれ、可撓性を有するフィルム状とし、ルーバー層１０は、光透過帯１１、第１遮光帯１２、光透過帯１１及び第２遮光帯１３がこの順で繰り返し配置されて構成され、第１遮光帯１２は黒色又は暗色樹脂からなり、第２遮光帯はフォトクロミック色素を含む透明樹脂又は黒色若しくは暗色樹脂からなる視野角制御遮光フィルム。【選択図】図２
2012230219.tif 000002
【特許請求の範囲】
【請求項１】
光透過帯、第１遮光帯、光透過帯及び第２遮光帯が、順に繰り返し配置されたルーバー層と、
当該ルーバー層の少なくとも片側表面に接着された透明保護層とを有し、
前記第１遮光帯が、黒色又は有色樹脂からなり、前記第２遮光帯が、フォトクロミック材料を含む、透明樹脂又は黒色若しくは有色樹脂からなることを特徴とする視野角制御遮光フィルム。
【請求項２】
前記第１遮光帯の前記黒色又は有色樹脂及び前記第２遮光帯の前記黒色又は有色樹脂は、黒色又は暗色の、熱硬化性シリコーンエラストマー又は熱硬化性ポリウレタンエラストマーであることを特徴とする請求項１に記載の視野角制御遮光フィルム。
【請求項３】
前記フォトクロミック材料は、スピロラン系化合物、スピロオキサジン系化合物、ジアリールエテン系化合物、フルキド系化合物及びヘキサアリールビスイミダゾール系化合物からなる群から選択される１つ又は複数であることを特徴とする請求項１又は２に記載の視野角制御遮光フィルム。
【請求項４】
前記第２遮光帯は、３〜５０質量％の前記フォトクロミック材料を含むことを特徴とする請求項１〜３のいずれか１項に記載の視野角制御遮光フィルム。
【請求項５】
前記光透過帯は、透明の、熱硬化性シリコーンエラストマー又は熱硬化性ポリウレタンエラストマーであることを特徴とする請求項１〜４のいずれか１項に記載の視野角制御遮光フィルム。
【請求項６】
前記光透過帯並びに前記第１遮光帯及び前記第２遮光帯は、安定剤、酸化防止剤、帯電防止剤、可塑剤のうちのいずれか１つ又は複数を含むことを特徴とする請求項１〜５のいずれか１項に記載の視野角制御遮光フィルム。  
【請求項７】
前記透明保護層は、ポリカーボネート樹脂、アクリル樹脂又はポリエチレンテレフタレート樹脂からなる紫外線透過性の透明樹脂フィルムであることを特徴とする請求項１〜６のいずれか１項に記載の視野角制御遮光フィルム。  
【請求項８】
前記ルーバー層を、厚さ０．１５〜０．２５ｍｍ、全光線透過率７０％以上、視野角３０°〜１２０°に形成し、前記光透過帯の巾を４０〜２６０μｍに形成するとともに、前記第１遮光帯と前記第２遮光帯の幅を１０〜５０μｍに形成し、前記透明保護層の厚さを０．１〜０．５ｍｍとした請求項１〜７のいずれか１項に記載の視野角制御遮光フィルム。
【発明の詳細な説明】
【技術分野】
【０００１】
本発明は、遮光フィルムに関する。より具体的には、ＡＴＭ、照明器具、デジタル家電、車載用途等のディスプレイに適用する光制御フィルムに関する。
【背景技術】
【０００２】
携帯電話、携帯情報端末、カード等の暗号番号入力端末等からなる情報表示体を操作する際、情報を視認するため、太陽光や蛍光灯等の不要な外光を遮断したり、コントラストを向上させたり、あるいは視野角の範囲の調整に迫られることがある。
【０００３】
これに対し、透明シリコーンゴムシートと着色シリコーンゴムシートとを交互に重ねて一体化することにより形成した防眩層を含む覗き見防止体を情報表示体に貼り付ける方法が開示されている（例えば、特許文献１参照）。
【０００４】
又、ディスプレイ装置用フィルターにおいて、外部環境光の遮蔽等のために、透明基材中に光変色性色素等の変色性色素の含まれた樹脂が層を成して、その変色性色素が所定のパターンに不可逆的に変色して外光遮蔽パターンを形成するような外光遮蔽フィルムを用いる方法が提案されている（例えば、特許文献２参照）。
【先行技術文献】
【特許文献】
【０００５】
【特許文献１】特開２００３−１３１２０２号公報
【特許文献２】特開２００９−９８６９５号公報
【発明の概要】
【発明が解決しようとする課題】
【０００６】
しかしながら、特許文献1に開示されている覗き見防止体においては、防眩層内に使用される着色シリコーンゴムの構成材料が定まれば色は定まるので、視野角は固定され、又、特許文献２に提案されている外光遮蔽フィルムにおいても、光変色性色素が変色して元の色に戻らないようにしているので樹脂の色は固定されるのでやはり視野角は固定され、ともに、外光環境が大きく変動しても、その変動に視野角は追随しないという問題がある。
【０００７】
そこで、本発明は上記問題点に鑑みなされたものであって、紫外線の少ない夜間や暗室環境において、広い視野角で情報表示体の視認性を向上し、昼間等の紫外線の多い明室環境で、十分な遮光効果を発揮して情報表示体の視認性を向上し得る視野角制御遮光フィルムを提供することを目的とする。
【課題を解決するための手段】
【０００８】
このような目的は、下記（１）〜（８）の本発明により達成される。
【０００９】
（１）光透過帯、第１遮光帯、光透過帯及び第２遮光帯が、順に繰り返し配置されたルーバー層と、そのルーバー層の少なくとも片側表面に接着された透明保護層とを有し、第１遮光帯が、黒色又は有色樹脂からなり、第２遮光帯が、フォトクロミック材料を含む、透明樹脂又は黒色若しくは有色樹脂からなることを特徴とする視野角制御遮光フィルム。
【００１０】
（２）第１遮光帯の黒色又は有色樹脂及び第２遮光帯の黒色又は有色樹脂は、黒色又は暗色の、熱硬化性シリコーンエラストマー又は熱硬化性ポリウレタンエラストマーであることを特徴とする（１）に記載の視野角制御遮光フィルム。
【００１１】
（３）フォトクロミック材料は、スピロラン系化合物、スピロオキサジン系化合物、ジアリールエテン系化合物、フルキド系化合物及びヘキサアリールビスイミダゾール系化合物からなる群から選択される１つ又は複数であることを特徴とする（１）又は（２）に記載の視野角制御遮光フィルム。
【００１２】
（４）第２遮光帯は、３〜５０質量％のフォトクロミック材料を含むことを特徴とする（１）〜（３）のいずれかに記載の視野角制御遮光フィルム。
【００１３】
（５）光透過帯は、透明の、熱硬化性シリコーンエラストマー又は熱硬化性ポリウレタンエラストマーであることを特徴とする（１）〜（４）のいずれかに記載の視野角制御遮光フィルム。
【００１４】
（６）光透過帯並びに第１遮光帯及び第２遮光帯は、安定剤、酸化防止剤、帯電防止剤、可塑剤のうちのいずれか１つ又は複数を含むことを特徴とする（１）〜（５）のいずれかに記載の視野角制御遮光フィルム。  
【００１５】
（７）透明保護層は、ポリカーボネート樹脂、アクリル樹脂又はポリエチレンテレフタレート樹脂からなる紫外線透過性の透明樹脂フィルムであることを特徴とする（１）〜（６）のいずれかに記載の視野角制御遮光フィルム。  
【００１６】
（８）ルーバー層を、厚さ０．１５〜０．２５ｍｍ、全光線透過率７０％以上、視野角３０°〜１２０°に形成し、光透過帯の巾を４０〜２６０μｍに形成するとともに、第１遮光帯と第２遮光帯の幅を１０〜５０μｍに形成し、透明保護層の厚さを０．１〜０．５ｍｍとした（１）〜（７）のいずれかに記載の視野角制御遮光フィルム。
【発明の効果】
【００１７】
本発明によれば、紫外線の少ない夜間や暗室環境において、広い視野角で情報表示体の視認性を向上し、昼間等の紫外線の多い明室環境で、十分な遮光効果を発揮して情報表示体の視認性を向上し得る視野角制御遮光フィルムを提供することができる。
【図面の簡単な説明】
【００１８】
【図１】本発明の実施形態に係る視野角制御遮光フィルムの構成を示す斜視図である。
【図２】本発明の実施形態に係る視野角制御遮光フィルムの紫外線照射状態での視野角を示す、図1のＡ−Ａ矢視断面図である。
【図３】本発明の実施形態に係る視野角制御遮光フィルムの紫外線が照射されていない状態での視野角を示す、図1のＡ−Ａ矢視断面図である。
【発明を実施するための形態】
【００１９】
以下、添付図面を参照して、本発明を実施するための形態（以下、実施形態という。）について詳細に説明する。
【００２０】
図１は、本発明の実施形態の実施例に係る視野角制御遮光フィルムの構成を示す斜視図であり、図２は、本発明の実施形態の実施例に係る、視野角制御遮光フィルムの紫外線照射状態での視野角θ１を示す、図1のＡ−Ａ矢視断面図であり、図３は、本発明の実施形態の実施例に係る、視野角制御遮光フィルムの夜間等の暗室環境での、外光による紫外線が照射されていない状態での視野角θ２を示す、図1のＡ−Ａ矢視断面図である。
【００２１】
図１、２、３に示すように、本発明の第１実施形態における視野角制御遮光フィルム１は、ルーバー層１０と、このルーバー層１０の片側表面に積層して接着される透明保護層１４と、ルーバー層１０のもう１方の表面に形成された粘着層１５とを備える。これらルーバー層１０、透明保護層１４、粘着層１５は、それぞれ、可撓性を有するフィルム状又はシート状とし、ルーバー層１０は、光透過帯１１と第１遮光帯１２と第２遮光帯１３とをこの順に繰り返し積層して形成するとともに、これら光透過帯１１と第１遮光帯１２と第２遮光帯１３の接合面をルーバー層１０の表面に垂直で、互いに平行となるように等間隔に配置する。視野角制御遮光フィルム１は、粘着層１５によって、ＡＴＭ、照明器具、デジタル家電、車載用途等のディスプレイ（図示せず）上に着脱自在に粘着される。
【００２２】
第１遮光帯１２は、少なくとも、黒色又は有色樹脂を含み、全光線透過率が２０％以下となるように調製されている。
【００２３】
第１遮光帯１２に含まれる黒色又は有色樹脂としては、黒色又は暗色の、熱硬化性シリコーン樹脂又は熱硬化性ポリウレタン樹脂を使用することができる。
【００２４】
黒色又は暗色の熱硬化性シリコーン樹脂又は熱硬化性ポリウレタン樹脂は、透明の熱硬化性シリコーン樹脂組成物又は熱硬化性ポリウレタン樹脂組成物にカーボンブラック等の黒色又は暗色の顔料や染料添加して、黒色又は暗色の遮光性樹脂とすることができる。
【００２５】
一般的にフォトクロミック色素は、特定波長の光を受けると色が変わり、特定波長の光を一定時間受けない場合は、また本来の色に戻る特性を有している。遮光帯１１１に含まれるフォトクロミック色素としては、紫外線によって色の変わるスピロラン系化合物、スピロオキサジン系化合物、ジアリールエテン系化合物、フルキド系化合物、ヘキサアリールビスイミダゾール系化合物等から選択される１つ又は複数を使用することができる。
【００２６】
第２遮光帯１３は、上記透明の熱硬化性シリコーン樹脂組成物又は熱硬化性ポリウレタン樹脂組成物にフォトクロミック色素を加えるか、又は第１遮光帯の黒色又は暗色樹脂に比べての暗色の度合いの低い、すなわち透明性の高い黒色又は暗色樹脂に、フォトクロミック色素を加えることによって調製される。
【００２７】
第２遮光帯１３は、フォトクロミック色素を３〜５０質量％含有することが好ましい。フォトクロミック色素の含有量が３質量％未満であると、紫外線による変色効果が微弱となり、フォトクロミック色素の含有量が５０質量％を超えると、
熱硬化性のシリコーン樹脂又は熱硬化性ポリウレタン樹脂がフォトクロミック色素を固定することができなくなる。
【００２８】
光透過帯１１の樹脂としては、透明の、熱硬化性シリコーン樹脂又は熱硬化性ポリウレタン樹脂を使用することができるが、第１遮光帯１２及び第２遮光帯１３との界面の接着性の点で、第１遮光帯１２及び第２遮光帯に用いた樹脂と同質の樹脂を用いることが好ましい。  
【００２９】
光透過帯１１の巾（図２、３のＷ１）と第１遮光帯１２と第２遮光帯１３の巾(図２、３のＷ２)は、透明性や全光線透過率がＷ１／Ｗ２の比で決定されること、視野角の範囲が光透過帯１１の屈折率と幅、ルーバー層１０の厚さ（図２、３のｔ）により決定されることを勘案して選択される。具体的には、ルーバー層１０の厚さｔは０．１５〜０．２５ｍｍ、光透過帯１１の巾Ｗ１は４０〜２６０μｍに形成される。また、第１遮光帯１２と第２遮光帯１３の巾(図２、３のＷ２)の巾Ｗ２は、人間の視力に悪影響を及ぼさないよう１０〜５０μｍ、好ましくは１０〜３０μｍに形成される。ｔ、Ｗ１、Ｗ２を上記の数値とすれば、視野角θ１、θ２を３０°〜１２０°とし、光透過帯１１の透明樹脂、第１遮光帯１２の黒色又は暗色樹脂、並びに第２遮光帯の透明樹脂又は黒色若しくは暗色樹脂とフォトクロミック材料を適宜選択することにより、ルーバー層１０に紫外線が入射している状態でも、入射していない状態でも、全光線透過率が７０％以上の透明性のルーバー層１０を形成することができる。
【００３０】
視野角θ１、θ２が３０°未満であると、角度が小さすぎて情報表示体の視認に問題が生じ、１２０°を超えると、覗き見防止性が弱くなる。
【００３１】
ルーバー層１０に外光環境から紫外線が入射すると、紫外線の強度に応じて第２遮光帯１３中に含まれるフォトクロミック色素が効率的に変色して光吸収程度が変化するので、ディスプレイの画像のコントラストは変化せず、良好な状態に保たれる。
【００３２】
視野角制御遮光フィルム１が昼間に、強い紫外線にさらされている場合、第２遮光帯に含まれるフォトクロミック色素が変色して、第２遮光帯の全光線透過率は第１遮光帯の全光線透過率に近くなり、第２遮光帯も外光を遮光する。このため、図２に示したように、視野角θ１は光透過帯１１の巾Ｗ１で規定される。従って、昼間に、θ１より大きな角度で入射する紫外線は遮光されるので、情報表示体の視認性は向上する。
【００３３】
視野角制御遮光フィルム１が夜間や、暗室環境で紫外線にさらされていない場合、第２遮光帯に含まれるフォトクロミック色素が変色しない状態にあり、第２遮光帯の全光線透過率は光透過帯１１の全光線透過率に近くなる。このため、図３に示したように、視野角θ２は（光透過帯１１の巾Ｗ１＋第２遮光帯の巾Ｗ２＋光透過帯１１の巾Ｗ１）で規定される。従って、夜間や、暗室環境においては、θ１より大きな視野角θ２で情報表示体を視認することが可能となる。
【００３４】
透明保護層１４としては、厚さ０．１〜０．５ｍｍ程度、好ましくは厚さ０．１〜０．３ｍｍ程度、より好ましくは０．１〜０．２ｍｍ程度のポリカーボネート（ＰＣ）樹脂、アクリル樹脂又はポリエチレンテレフタレート（ＰＥＴ）樹脂からなる紫外線透過性の光透過度６５％以上の高透明樹脂フィルムが使用される。このような材質・厚さとすれば、引張り強さ、引き裂き強度等の物理的強度に優れたシート又はフィルムを得ることができる。また、ルーバー層１０と一体化することにより、打ち抜き加工等の二次加工性も良好となる。
【００３５】
ルーバー層１０と透明保護層１４は、接着剤により接着される。
【００３６】
接着剤は、プライマーを含有したシリコーン型等の透明接着剤からなり、ルーバー層１０の接着面又は透明保護層１４の接着面に１０〜３０μｍの厚さで印刷塗布される。
【００３７】
粘着層１５は、例えば透明なシリコーンゴムシート等からなり、ルーバー層１０の透明保護層１４を接着した表面と対向する表面（図２の下側表面）に加硫して接着される。この透光性の粘着層１５は、ディスプレイに粘着される貼り付け面が透光性粘着面であることが望ましい関係上、例えば鏡面状態のＰＥＴフィルムにカレンダーロール等を使用して厚さ１０〜３０μｍにコーティングされ、ルーバー層１０の下側表面に転写されて加硫接着され、その後、ＰＥＴフィルムが剥離されることによりルーバー層１０の下側表面と一体化される。粘着層１５の情報表示体の液晶ディスプレイに対する粘着強度(ＪＩＳ Ｋ ６２５６)は、０．３０〜０．８０Ｎ／２５ｍｍ、好ましくは０．３０〜０．５０Ｎ／２５ｍｍに選択される。また、粘着層１５の透光性粘着面における鏡面光沢度(ＪＩＳ Ｚ ８７４１における入射角度６０°の光沢度)は１２０％以上に選択される。
【００３８】
上記構成によれば、視野角制御遮光フィルム１をディスプレイに粘着させると、明室環境では、太陽光や蛍光灯等の強度に追随してフォトクロミック色素が着色されるため、不要な外光を遮断して、コントラストを向上させることができ、あるいは夜間等の外光のない暗室環境においてはフォトクロミック色素が透明となるため、ディスプレイの表示のコントラストが損なわれることはない。従って、ディスプレイを手で覆ったり、視野角制御遮光フィルム１を傾けたり、あるいは視野角制御遮光フィルム１の向きを変えなくても、良好な視認性を有効に確保することができ、これを通じて操作性を大幅に向上させることが可能になる。視野角制御遮光フィルム１のルーバー層１０が遮光効果を発揮するので、適切な視野角の設定により、ディスプレイに表示される各種の情報を第三者が視野角より大きい角度で横から覗き見て読み取るのが不可能、あるいはきわめて困難になる。従って、第三者に情報が漏洩することがなく、覗き見を気にすることなく、安心して情報を把握したり発信したりすることができる。
【００３９】
本発明の実施形態では、第１遮光帯１２と、第２遮光帯１３とを同じ巾に設定したが、適宜異なる巾とすることもできる。
【００４０】
さらに、本発明の実施形態においては、隣り合う第１遮光帯の間に１枚の第２遮光帯を配置したが、隣り合う第１遮光帯の間に成分比率の異なる複数枚の第２遮光帯を配置して、視野角内の角度によって全光線透過率を変化させることもできる。
【実施例】
【００４１】
図１、２、３を用いて本発明の実施形態の実施例について説明する。
【００４２】
まず、光透過帯１１としてのシリコーンゴムコンパウンドＫＥ−５８１Ｕ（信越化学工業（株）製  商品名）からなる厚さ０．２０ｍｍの高透明フィルムに、巾３０μｍの複数の平行な直線の溝を、１２０μｍ離間させて、厚さ方向に貫通するように形成した。次に、シリコーンゴムコンパウンドＫＥ−９８１Ｕ（信越化学工業（株）製  商品名）に黒色物質としてのカーボンブラックを加えて均一に混練して第１遮光帯１２の黒色樹脂とした。さらに、シリコーンゴムコンパウンドＫＥ−９８１Ｕ（信越化学工業（株）製  商品名）に、黒色物質としてのカーボンブラックと、フォトクロミック色素としてのヘキサアリールビスイミダゾール系化合物の１種であるｐｓｅｕｄｏｇｅｍ−Ｂｉｓ（３,３’,４,４’−ｔｅｔｒａｍｅｔｈｏｘｙｄｉｐｈｅｎｙｌｉｍｉｄａｚｏｌｅ）［２．２］
ｐａｒａｃｙｃｌｏｐｈａｎｅ（２）（関東化学（株）製  商品名）とを加えて均一に混練して第２遮光帯の樹脂とした。これらを、光透過帯１１、第１遮光帯１２、光透過帯１１、第２遮光帯１３の順になるように、繰り返し上記の溝に充填した。
【００４３】
次に、黒色樹脂を溝に充填した高透明シリコーン樹脂フィルムを加熱加硫硬化させて、図１、２、３の光透過帯１１、第１遮光帯１２及び第２遮光帯１３とが相互に平行で、かつこの順に繰り返し配置された厚さ０．２ｍｍのルーバー層１０を作製した。このルーバー層１０は、紫外線に曝される明室環境での視野角が６０°であり、紫外線に曝されない暗室環境での視野角が１０７°であって、いずれの場合も全光線透過率が７０％以上となるシリコーンゴムフィルムである。
【００４４】
次に、ルーバー層１０の片側表面に、液状シリコーンゴムＫＥ‐１９３４Ａ／Ｂ（信越化学工業（株）製 商品名）とプライマーＡＰ‐１（信越化学工業（株）製 商品名）とからなるシリコーンの接着剤を、スクリーン印刷機を使用して約３０μｍの厚さに塗布し、このシリコーンの接着層に、厚さ０．２ｍｍのアクリル樹脂のアクリライト＃０００（三菱レーヨン（株）製  商品名）からなる紫外線透過性かつ高透明性の透明保護層１４を一体接着した。
【００４５】
そして、ポリエチレンテレフタレート（ＰＥＴ）フィルムの鏡面側に、液状シリコーンゴムＫＥ‐１９３４Ａ／Ｂ（信越化学工業（株）製
商品名）をスクリーン印刷機を使用して約３０μｍの厚さに塗布し、ルーバー層１０のもう１方の表面に粘着層１５を加熱加硫接着し、その後、ＰＥＴフィルムを剥離して鏡面状の透光性粘着面を形成して、視野角制御遮光フィルム１を作製した。このシリコーンゴム、すなわち、粘着層１５の透光性粘着面における鏡面光沢度(ＪＩＳ Ｚ ８７４１における入射角度６０°の光沢度)は１４０％であった。
【００４６】
こうして視野角制御遮光フィルム１を得たら、これを車載用ナビゲータの液晶ディスプレイの大きさに応じてカットして、光透過帯１１、第１遮光帯１２及び第２遮光帯１３の方向が上下方向になるように液晶ディスプレイに粘着し、液晶ディスプレイに情報を表示した。昼間の明室環境で太陽光線があたって液晶ディスプレイに紫外線が照射されている場合に、液晶ディスプレイに情報を表示したところ、液晶ディスプレイの横約３５°からは黒く見えるだけで液晶ディスプレイに表示された情報を把握することはできなかった。これに対し、液晶ディスプレイの正面からは液晶ディスプレイに表示された情報をきわめて容易、かつ鮮明に把握することができた。
【００４７】
これに対し、夜間の暗室環境で、太陽光線や外光による紫外線照射がない場合、
液晶ディスプレイに情報を表示したところ、液晶ディスプレイの横約５０°の方向からも、液晶ディスプレイに表示された情報を把握することができ、良好な視認性が確認された。
【００４８】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００４９】
１      視野角制御遮光フィルム
１０    ルーバー層
１１    光透過帯
１２    第１遮光帯
１３    第２遮光帯
１４    透明保護層
１５    粘着層
【図１】
2012230219.tif 000003
【図２】
2012230219.tif 000004
【図３】
2012230219.tif 000005